СОСТАВ ТЕПЛОИЗОЛЯЦИОННОЙ ШТУКАТУРНОЙ СМЕСИ ДЛЯ ВНЕШНИХ И ВНУТРЕННИХ РАБОТ
COMPOSITION FOR HEAT INSULATION PLASTER FOR INTERNAL AND EXTERNAL WORKS

Изобретение относится к строительству для изготовления стройматериалов, а именно изготовление сухой штукатурной смеси для теплоизоляционного покрытия внешних и внутренних сторон стен строительных конструкций.
Известен специальный цементный раствор, обладающий теплоизоляционными свойствами и используемый также для внешней штукатурки зданий и для внутренних помещений (а.с. SU №1027144, 07.07.1983), который в себя включает, мас.%:
перлит вспученный
67-83
цемент
14-23
гидрофобную добавку
0,3-2
метилцеллюлоза
0,0003-1
поверхностно-активные неоногеновые вещества
0,1-2
Недостатком этого решения является недостаточный показатель теплопроводности, водопоглощения, адгезии, а также недостаточная экологическая безопасность, повышенные трудозатраты, а также недостаточная паропроницаемость.
В основу изобретения поставлена задача улучшения показателя теплопроводности, снижения процента водопоглощения, повышения прочности материала, улучшения коэффициента сжатия, повышения экологической безопасности использования смеси при снижении трудозатрат на основе предложенного состава.
Поставленная задача решается с помощью использования созданного нового состава многокомпонентной теплоизоляционной штукатурной смеси для внешних и внутренних работ, включающей цемент, перлит вспученный, метилцеллюлозу, дополнительно содержит песок, порошок извести гашенной, каолин, микроволластонит, вспененное стекло, олеат натрия, стеарат цинка, оптибент, виновил флюкс, пластификатор, элотекс 511, вспениватель, техноцель 150, опагель СМТ, уфапор, диатомит при следующем соотношении компонентов, мас.%:
перлит вспученный
15-45
метилцеллюлоза
1-10
песок
5-30
порошок извести гашеной
5-25
каолин
5-15
микроволластонит
1-10
вспененное стекло
15-50
олеат натрия
1-5
стеарат цинка
1-5
оптибент
1-5
виновил флюкс
1 - 5
пластификатор
1-5
элотекс 511
10-40
вспениватель
1-5
техноцель 150
1-5
опагель СМТ
1-5
уфапор
2-10
диатомит
2-10
цемент
остальное
Состав хорошо сбалансирован, проверен на практике.
Пример использования смеси: на 1 мешок (11,5 кг) добавили в 2-3 приема 5-6 литров воды. Размешали с помощью ручного миксера и раствор готов к работе. Основные показатели смеси приведены в таблице.
Название показателя
Значение показателя
контроль
Прочность сцепления с основой- выдерживание в воздушно-сухих условиях, МПа, не меньше
0,8-1,2
0,5
Граница прочности на сжатие, МПа, не меньше
3,7-4,5
2,5
Граница прочности на растяжение при изгибе, МПа, не меньше
2,0-2,5
1,2
Морозоустойчивость, циклов, не меньше
50
50
Коэффициент водопоглощения, кг/м<sup>2 </sup>- Тгод, не больше
0,3-0,5
0,5
Паропроницаемость, мг/мгод - Па, не меньше
0,04-0,05
0,5
Коэффициент теплопроводности, Бт/мчС 1
0,06-0,09
0,1
Покрытие внешнего фасада здания предложенным составом теплоизоляционной штукатурной смеси слоем в 2,5 см за счет низкого показателя тепловодности 0,06-0,09 Бт/мчС позволяет за теплоизоляционными свойствами заменить кладку в два кирпича, экономя при этом 30-40% тепла.
2
Структура смеси позволяет улучшить показатель паропроницаемости (возможность свободно пропускать молекулы кислорода, но при контакте с водой предотвращает проникновение НО) до 0,05 мг/мг-ПА. Процент водопоглощения снижается до 3%.
Экологическая безопасность состава, который заявляется, повышается за счет инертности к агрессивному окружению кислот, щелочей и состав не поддается проникновению спор грибка. Состав, который заявляется, имеет высокую стойкость к пожарам (класс А-1).
Данный состав может использоваться для выравнивания и теплоизоляции всех видов как внутренних, так и внешних стен, при построении новых зданий так и при реконструкции старых. Состав, который имеет высокую пластичность и сцепление может наноситься на любые поверхности, в частности круглые, арочные, сложные фасады, что дает возможность осуществления оригинальных архитектурных решений.